(57)【要約】【課題】チェーンの摺動部の温度上昇が良好に抑制されており、潤滑剤の劣化が抑制されて長期的に良好な耐摩耗性を有するチェーンを提供する。【解決課題】チェーン１は、２本のピン５により連結される一対の外プレート４と、２つのブシュ３により連結される一対の内プレート２とを、ブシュ３にピン５を遊嵌した状態で交互に連結してなる。ブシュ３にはローラ６が外嵌されている。ブシュ３の内面には、蓄熱剤を含有する膜７が、ブシュ３の外面のローラ６との間隙には、蓄熱剤を含有する膜８が形成されている。【選択図】図２
2014206231.tif 000002
【特許請求の範囲】
【請求項１】
２本のピンにより連結される一対の外プレートと、２つのブシュにより連結される一対の内プレートとを、前記ブシュに前記ピンを遊嵌した状態で交互に連結してなるチェーンにおいて、
蓄熱剤を含む膜を有することを特徴とするチェーン。
【請求項２】
前記膜は、前記ピン及びブシュの少なくとも一方の遊嵌面上に形成されていることを特徴とする請求項１に記載のチェーン。
【請求項３】
前記ブシュの外側に遊嵌されるローラを有し、
前記膜は、前記ブシュ及びローラの少なくとも一方の遊嵌面上に形成されていることを特徴とする請求項１又は２に記載のチェーン。
【請求項４】
前記蓄熱剤は、カプセル膜に覆われた状態で、前記膜内に分散していることを特徴とする請求項１から３までのいずれか１項に記載のチェーン。
【請求項５】
前記蓄熱剤は潜熱蓄熱剤であり、相変化温度が２０℃以上１００℃以下であることを特徴とする請求項１から４までのいずれか１項に記載のチェーン。
【請求項６】
前記蓄熱剤の相変化温度は５０℃以上１００℃以下であることを特徴とする請求項５に記載のチェーン。
【請求項７】
前記蓄熱剤は、パラフィン系炭化水素、水、無機塩水溶液、無機水和物、及び糖アルコールからなる群から選択される少なくとも１種であることを特徴とする請求項１から６までのいずれか１項に記載のチェーン。
【請求項８】
前記カプセル膜は、ゼラチン、メラミン樹脂、ポリウレタン樹脂、ポリウレア樹脂、及びチオール基を有するポリビニルアルコールを重合開始剤と反応させて得られたラジカルを重合してなる熱可塑性樹脂からなる群から選択される少なくとも１種であることを特徴とする請求項１から７までのいずれか１項に記載のチェーン。
【発明の詳細な説明】
【技術分野】
【０００１】
本発明は、ピンとブシュ、及びブシュとローラの摺動部等に膜を形成してあり、使用時の昇温が抑制されたチェーンに関する。
【背景技術】
【０００２】
従来、動力伝達機構及び搬送機構として、ブシュチェーン、ローラチェーン等のチェーンが用いられている。ブシュチェーンは、両端部が２本のピンにより連結される一対の外プレートと、２つのブシュが両端部に設けられた一対の内プレートとを、ピンをブシュに内嵌した状態で交互に連結して構成されている。ローラチェーンの場合、ブシュに外嵌されたローラをさらに備えている。
【０００３】
前記ブシュは円筒状をなす。ブシュには、帯鋼を切断した矩形母材を成形機等により円筒状に巻き加工してなる巻きタイプ、鍛造等により成形され、母線状の継ぎ目がない円筒状部材を用いてなるシームレスタイプ、金属焼結体からなる焼結タイプ等がある。巻きタイプ及びシームレスタイプのブシュを備えるチェーンにおいては、耐摩耗性を向上させるために、ブシュとピンとの間、ブシュとローラとの間の摺動部に潤滑剤を介在させている。焼結タイプのブシュの場合、ブシュの気孔に潤滑油を含浸させている。
【０００４】
しかし、潤滑剤は、ブシュとピンとの間等の摺動部で発生する熱により劣化し、チェーンの耐摩耗性が保持されず、チェーンの寿命が低下するという問題があった。
この問題を解決することを目的として、特許文献１には、外プレートの外面において、ピンに、アルミニウム、アルミニウム合金、銅、黄銅等の銅合金、金、銀、亜鉛等の熱伝導率が高い材料からなる放熱プレートを嵌め、ブシュとピンとの摺動部で発生した熱を、放熱プレートを介し放熱するように構成された放熱チェーンの発明が開示されている。
また、特許文献２には、ピンの表面に、上記と同様にピン本体の材料より熱伝導率が高い材料からなる被膜層を形成し、ブシュとピンとの摺動部で発生した熱をピンの端部から放熱するように構成された放熱チェーンの発明が開示されている。
【先行技術文献】
【特許文献】
【０００５】
【特許文献１】特開平１０−６１７２５号公報
【特許文献２】特開平１０−６１７２７号公報
【発明の概要】
【発明が解決しようとする課題】
【０００６】
上述の特許文献１及び２ともに、チェーンの他の部分と異なる材料からなる放熱プレート又は被膜層を設けるので、強度が低下するとともに、製造工程も煩雑になり、製造コストが向上するという問題があった。
そして、摺動部において生じた熱を放熱プレート又は被膜層に伝導して放熱する構成であるので、効果が外部環境に依存し、高温環境下では放熱が進みにくく、摺動部の温度上昇を十分に抑制できないという問題があった。
【０００７】
本発明は、斯かる事情に鑑みてなされたものであり、チェーンの摺動部の温度上昇が良好に抑制されており、潤滑剤の劣化が抑制されて長期的に良好な耐摩耗性を有するチェーンを提供することを目的とする。
【課題を解決するための手段】
【０００８】
第１発明に係るチェーンは、２本のピンにより連結される一対の外プレートと、２つのブシュにより連結される一対の内プレートとを、前記ブシュに前記ピンを遊嵌した状態で交互に連結してなるチェーンにおいて、蓄熱剤を含む膜を有することを特徴とする。
本発明においては、蓄熱剤を含む膜を有するので、ピンとブシュとの摺動部等で生じた熱が吸熱される。そして、蓄熱剤による吸熱作用は、特許文献１及び２の発明のように放熱する場合と異なり、外部環境に影響されないため、高温環境下でチェーンを使用する場合であっても、チェーンの温度上昇が抑制される。従って、潤滑剤の劣化が抑制され、チェーンは長期的に良好な耐摩耗性を有する。
【０００９】
第２発明に係るチェーンは、第１発明において、前記膜は、前記ピン及びブシュの少なくとも一方の遊嵌面上に形成されていることを特徴とする。
本発明においては、摺動部で生じた熱を直接吸熱することができる。
【００１０】
第３発明に係るチェーンは、第１又は第２発明において、前記ブシュの外側に遊嵌されるローラを有し、前記膜は、前記ブシュ及びローラの少なくとも一方の遊嵌面上に形成されていることを特徴とする。
本発明においては、摺動部で生じた熱を直接吸熱することができる。
【００１１】
第４発明に係るチェーンは、第１乃至第３発明のいずれかにおいて、前記蓄熱剤は、カプセル膜に覆われた状態で、前記膜内に分散していることを特徴とする。
本発明においては、蓄熱剤を外部環境から保護し、蓄熱を制御することができ、蓄熱剤を、膜の樹脂材料に良好に分散することができる。
【００１２】
第５発明に係るチェーンは、第１乃至第４発明のいずれかにおいて、前記蓄熱剤は潜熱蓄熱剤であり、相変化温度が２０℃以上１００℃以下であることを特徴とする。
本発明においては、チェーンの使用時の摺動及び外部環境による摺動部の温度上昇を良好に抑制することができる。
【００１３】
第６発明に係るチェーンは、第５発明において、前記蓄熱剤の相変化温度は５０℃以上１００℃以下であることを特徴とする。
本発明においては、チェーンの使用時の摺動及び外部環境による摺動部の温度上昇が良好に抑制される。
【００１４】
第７発明に係るチェーンは、第１乃至第６発明のいずれかにおいて、前記蓄熱剤は、パラフィン系炭化水素、水、無機塩水溶液、無機水和物、及び糖アルコールからなる群から選択される少なくとも１種であることを特徴とする。
本発明においては、所望の蓄熱温度を容易に設定することができ、多数回に亘って融解と凝固とを繰り返しても安定である。
【００１５】
第８発明に係るチェーンは、第１乃至第７発明のいずれかにおいて、前記カプセル膜は、ゼラチン、メラミン樹脂、ポリウレタン樹脂、ポリウレア樹脂、及びチオール基を有するポリビニルアルコールを重合開始剤と反応させて得られたラジカルを重合してなる熱可塑性樹脂からなる群から選択される少なくとも１種であることを特徴とする。
本発明においては、カプセル膜が良好な膜強度、安定性、及び耐水性を有する。
【発明の効果】
【００１６】
本発明によれば、蓄熱剤を含む膜を有するので、ピンとブシュとの摺動部で生じた熱が吸熱され、チェーンの温度上昇が抑制される。従って潤滑剤の劣化が抑制され、チェーンは長期的に良好な耐摩耗性を有する。
【図面の簡単な説明】
【００１７】
【図１】本発明の実施の形態の実施例１のローラチェーンタイプのチェーンを示す一部分解斜視図である。
【図２】本発明の実施の形態に係るチェーンを示す側面断面図である。
【図３】蓄熱剤組成物からなるシートを外プレートのピンに巻き付けるようにしてピンに嵌合する状態を示す斜視図である。
【発明を実施するための形態】
【００１８】
以下、本発明をその実施の形態を示す図面に基づき具体的に説明する。
本発明のチェーンは例えば鉄系材料からなり、離間配置される一対の内プレートと、内プレートのブシュ圧入孔に圧入嵌合されるブシュと、内プレートの外側に配置されて前後の内プレートを連結する一対の外プレートと、ブシュの内面側に遊嵌されて外プレートのピン圧入孔に圧入嵌合されるピンとで構成されるブシュチェーン、及びピン及びブシュの外周面にローラをさらに遊嵌させて構成されるローラチェーンのいずれであってもよい。
チェーンは、該チェーンと係合する歯部を外周に有する２つのスプロケットに無端状に架け渡されて用いられる。
ローラチェーンの場合、ローラがスプロケットの歯部に係合したときに、ピンとの間で回転が生じ、間に介在するブシュと後述する膜とで摩擦を吸収する。
【００１９】
本発明に係るチェーンは、表面に、蓄熱剤と樹脂材料とを含む膜を有する。
この膜は、ブシュ及びピンの少なくとも一方の遊嵌面上に形成されているのが好ましい。ローラチェーンの場合、ブシュ及びローラの少なくとも一方の遊嵌面上に形成されているのが好ましい。
【００２０】
蓄熱剤は、高比熱の材料を冷却又は加熱して熱を蓄える顕熱蓄熱剤、並びに材料の融解又は凝固の相変化時に発する熱を利用する潜熱蓄熱剤のいずれであってもよい。中でも、狭い温度範囲で多量の熱エネルギーを貯蔵することができ、温度制御が容易であり、コンパクト化することができる等の観点から、潜熱蓄熱剤が好ましい。
蓄熱剤としては、パラフィン系炭化水素，糖アルコール等のアルコール，エステル，脂肪酸等の有機系蓄熱剤、硫酸ナトリウム水溶液等の無機塩水溶液、及び硫酸ナトリウム・１０水塩，酢酸ナトリウム・３水塩，４級アンモニウム塩水和物等の無機水和物、水等が挙げられる。中でも、炭素数に応じて細かい融点設定が可能である、マイクロカプセル化が容易である等の観点から、パラフィン系炭化水素が好ましい。
【００２１】
蓄熱剤は、ビーズ、ペレット状等の固体形状に形成してもよく、ゼラチン、合成樹脂製等のカプセル膜に内包してもよい。蓄熱剤を外部環境から保護し、蓄熱を制御することができ、蓄熱剤の樹脂材料への分散性が良好であるという観点から、蓄熱剤をカプセル膜に内包するのが好ましい。カプセルは、水性スラリー液に構成して用いてもよく、固形状態で用いてもよい。固体形状で用いる場合、無数のカプセルが集合した固体形状の粉体としてもよく、これを粒状に成形したペレットとしてもよい。
蓄熱剤が上述のパラフィン系炭化水素等のように潤滑剤としても機能する場合、固体形状として用いた場合、膜の潤滑性を強化することができる。また、蓄熱剤をカプセル膜に内包した場合、カプセルが破断したときに膜に潤滑性を付与することができる。
【００２２】
カプセル膜の材料としては、ゼラチン、メラミン樹脂、ポリウレタン樹脂、ポリウレア樹脂、及びチオール基を有するポリビニルアルコールを重合開始剤と反応させて得られたラジカルを重合してなる熱可塑性樹脂等が挙げられる。カプセル膜がメラミン樹脂からなる場合、安価であり、カプセル膜が緻密で、耐水性，耐薬品性，耐熱性に優れる。カプセル膜が前記熱可塑性樹脂からなる場合、低毒性であり、安定性に優れ、カプセル強度，耐水性が高い。
【００２３】
蓄熱剤を含む膜は、固形状の蓄熱剤、又は蓄熱剤を内包したカプセルを、蓄熱剤を分散保持し、潤滑性を有する樹脂材料に配合して蓄熱剤組成物を得、この蓄熱剤組成物をチェーンの所望部分の表面に塗布し、又はチェーンの所望部分を蓄熱剤組成物に浸漬して塗装することにより、形成される。
【００２４】
樹脂材料は、蓄熱剤又はカプセルを分散させるものであればよく、潤滑性を有するものであればなおよい。
樹脂材料の具体例としては、アクリル樹脂、アルキッド樹脂、オイルフリーアルキッド樹脂、塩化ビニル樹脂、ウレタン樹脂、メラミン樹脂、ポリエステル樹脂、尿素樹脂、セルロース系樹脂、エポキシ樹脂、シリコーン樹脂等の有機系樹脂、珪酸ナトリウム、珪酸カリ、珪酸リチウム、エチルシリケート等の無機系樹脂等が挙げられる。
【００２５】
チェーンの各部品の表面に蓄熱剤組成物を含む膜を形成するものであれば具体的な態様は問わず、上述の塗膜のほか、めっき、シート、スリーブ等により膜を形成することにしてもよい。
【００２６】
なお、蓄熱剤を配合するときに、所望の相変化温度にするため融点調整剤を添加したり、耐久性を高めるため過冷却防止剤、相分離防止剤等を添加したり、増粘剤、及び消泡剤を添加したりしてもよい。
そして、上述の蓄熱剤組成物は、チェーンの組み立て時に塗布される場合に限定されるものではなく、チェーンの組み立て後に塗布することにしてもよい。
また、スプロケットの歯部の表面に、上述の蓄熱剤を含有する膜を設けることにしてもよい。
【実施例】
【００２７】
以下、本発明の実施例及び比較例につき具体的に説明するが、本発明はこの実施例に限定されるものではない。
【００２８】
［実施例１］
図１は本発明の実施例１のローラチェーンタイプのチェーン１を示す一部分解斜視図、図２はチェーン１を示す側面断面図である。
チェーン１の内プレート２及び外プレート４は、長円形の平板な部材の中央部両側縁に内側に向かう円弧状の窪みを形成し、長円の両端側に穴２ａ，２ａ及び穴４ａ，４ａをそれぞれ開設した略８の字型を有しており、プレート幅及び開設してある穴の直径は外プレート４より内プレート２の方が大きい。内プレート２の２つの穴２ａ，２ａには、円筒状のブシュ３，３の一端がそれぞれ締まり嵌めしてあり、ブシュ３，３の他端を他方の内プレート２の穴２ａ，２ａに締まり嵌めすることによって内プレート２，２が連結される。ブシュ３，３には該ブシュ３，３の外径より大きな内径を有する筒状のローラ６，６が回転自在に外嵌されている。ブシュ３としては、例えば巻きタイプのものが挙げられる。
【００２９】
外プレート４の２つの穴４ａ，４ａには、円柱状のピン５，５の一端がそれぞれ締まり嵌めされている。ピン５，５は、直径がブシュ３，３の内径より小さく、長さが内プレート２，２間の距離より長い寸法であり、ピン５，５の他端を他方の外プレート４の穴４ａ，４ａに締まり嵌めすることで、外プレート４，４が連結されるように構成されている。
そして、外プレート４に嵌め込んだピン５，５の一方を内プレート２，２の一方のブシュ３に挿通し、上述したように他方の外プレート４の穴４ａに締まり嵌めすることで、外プレート４，４と内プレート２，２とが交互に連結され、チェーン１が構成される。
【００３０】
実施例１のチェーン１は、図２に示すように、ピン５−ブシュ３間に膜７を形成し、ローラ６−ブシュ３間に膜８を形成してある。
膜７及び８は、蓄熱剤含有塗料（蓄熱剤組成物）を塗装してなる。
蓄熱剤含有塗料の配合例１を下記の表１に示す。
【００３１】
【表１】
2014206231.tif 000003
【００３２】
上記表１に示すように、蓄熱剤含有塗料の配合例１は、樹脂材料［三井化学株式会社製「タケラック（登録商標）ＷＳ−５１００」（有効成分３０％）、ポリウレタン水性組成物］６０質量部、蓄熱剤［三木理研工業株式会社製「ＰＭＣＤ−６６−１１」（有効成分３５％）：マイクロカプセル］３０質量部、増粘剤１．５質量部、消泡剤０．２質量部を配合することにより得られた。蓄熱剤の有効成分の、該有効成分と樹脂材料の有効成分との合計質量に対する質量％は、３７質量％である。
【００３３】
被塗物として、ＪＩＳ  Ｂ１８０１  呼び番号５０のチェーン（４３リンク）のピン５の外面、ブシュ３の内面及び外面、並びにローラ６の内面に、配合例１の蓄熱剤含有塗料を塗布し、乾燥させて上述のチェーン１を得た。焼付条件は、１２０℃、１時間である。
【００３４】
［耐摩耗試験］
膜７及び８が形成されたチェーン１を、２つのスプロケット（ＪＩＳ  Ｂ１８０１  呼び番号５０）に無端状に架け渡し、チェーン１の耐摩耗試験を行った。耐摩耗試験は、２組のチェーン１及びスプロケットを用いて行った。試験条件を下記表２に示す。環境温度は２５℃である。
【００３５】
【表２】
2014206231.tif 000004
【００３６】
上述の試験条件でチェーン１を動作させ、５時間後、２０時間後、３０時間後、４０時間後、５０時間後、６０時間後に停止して、第１組，第２組の２組のチェーン１の４個の外プレート４、及びジョイントリンク（チェーンの端部同士を接続するためのリンク）の中央部の表面温度を測定した。この測定結果を下記の表３に示す。
【００３７】
【表３】
2014206231.tif 000005
【００３８】
上記表３中、各組の欄の数値は上記の４個の外プレート４及びジョイントリンクの表面温度の測定値の平均値であり、「平均」の欄の数値は、第１組の表面温度と第２組の表面温度との平均値である。
比較例１として、表面に膜を形成していないチェーンとスプロケット、２組につき４個の外プレート４、及びジョイントリンクの表面温度を測定した。この結果も上記表３に示す。
【００３９】
表３より、実施例１の場合、比較例１と比較して、良好にチェーンの表面温度の上昇が抑制されていることが分かる。
【００４０】
次に、上述の試験条件でチェーンを動作させ、チェーンの摩耗伸び量が１％になるまでの運転時間を測定した結果を下記の表４に示す。測定は、実施例１は２回、比較例１は３回行った。
【００４１】
【表４】
2014206231.tif 000006
【００４２】
表４より、実施例１の場合、比較例１と比較して、耐摩耗伸び寿命が平均で１．３２倍向上していることが分かる。
以上より、実施例１のように、ピン５とブシュ３との摺動部、及びブシュ３とローラ６との摺動部に、蓄熱剤含有塗料を塗装して塗膜を形成した場合、チェーン１の表面温度の上昇が抑制されて、潤滑剤が劣化せず、長期に亘ってチェーン１が良好な耐摩耗伸び寿命を有することが確認された。
【００４３】
［蓄熱剤の相変化温度と耐摩耗伸びとの関係］
下記表５に示すように相変化温度が１０℃未満、１０〜２０℃、２０〜３０℃、３０〜４０℃、５０〜６０℃、６０〜８０℃、８０〜１００℃と異なる各種の蓄熱剤を上記「タケラックＷＳ−５１００」に配合して蓄熱剤含有塗料を調製し、２５℃の環境温度下、耐摩耗伸びを調べた。その結果を下記の表５に示す。
各蓄熱剤のメーカー及び様態を下記表６に示す。
【００４４】
【表５】
2014206231.tif 000007
【００４５】
【表６】
2014206231.tif 000008
【００４６】
三木理研工業株式会社製のＰＭＣＤシリーズは、メラミン樹脂、又はチオール基を有するポリビニルアルコールを重合開始剤と反応させて得られたラジカルを重合してなる熱可塑性樹脂からなるカプセル膜に、パラフィンを内包してなる。
三菱電線工業株式会社製のＭＨＳ（登録商標）シリーズは、パラフィン、合成樹脂、添加剤等を配合し、ボード、ビーズ、ペレット状等の固体形状に形成してなる。
三菱製紙株式会社製のサーモメモリー（登録商標）のマイクロカプセルは、樹脂皮膜中にｎ−パラフィンを内包してなる。マイクロカプセルは、水性スラリー液に構成したものと、固形状態のものとがある。固体形状のパウダーは無数のカプセルが集合した粉体であり、これを粒状に成形してペレットを構成する。シートは、カプセルを合成繊維、合成樹脂フィルム等の基材に含浸させたものである。
ＪＳＲ株式会社製のＣＡＬＧＲＩＰは、特殊オレフィン系熱可塑性エラストマーでパラフィンを固定化したものである。
玉井化成株式会社製のパッサーモ（登録商標）は、糖アルコール及び水溶性の塩類を溶解した水溶液を含有し、固体形状をなす。
【００４７】
表５の摩耗伸びの評価は以下の通りである。
◎・・・チェーン摩耗伸びが非常に小さい
○・・・チェーン摩耗伸びが小さい
×・・・チェーン摩耗伸びは大きい
【００４８】
表５より、蓄熱剤の相変化温度が２０℃以上１００℃以下である場合、良好な耐摩耗伸び性が得られ、相変化温度が５０℃以上１００℃以下である場合、さらに良好な耐摩耗伸び性が得られることが分かる。
チェーンは主に室温が１０℃以上４０℃以下の範囲で使用される。
チェーンの摩耗伸びは温度が高い程、大きくなるので、蓄熱剤の相変化温度が２０℃以上１００℃以下である場合、蓄熱剤によりチェーンの摺動部の熱が吸熱されて、摩耗伸びが抑制される。チェーンの摺動部の温度が５０℃以上１００℃以下である場合、摩耗伸びがより大きくなる傾向があるが、蓄熱剤の相変化温度が５０℃以上１００℃以下である場合、摺動部で生じた熱が吸熱されて確実に摩耗伸びが抑制される。
環境温度が例えば４０℃〜６０℃、上述の環境温度より高い場合であっても、チェーンの表面温度の上昇が蓄熱剤により抑制されるとともに、摺動に伴って生じた熱も吸熱されるため、良好にチェーンの摩耗伸びが抑制されることが推察される。
【００４９】
なお、実施例１において、チェーン１の摺動部に膜７及び膜８を形成した場合につき説明しているが、内プレート２及び外プレート４の表面に本発明の蓄熱剤を含む膜を形成し、摺動部にはチェーンに通常用いられている潤滑剤を使用した場合においても、摺動部で生じた熱が吸熱され、潤滑剤の劣化が抑制されて、チェーンが良好な耐摩耗伸び寿命を有することが推定される。そして、チェーンの摺動部、並びに内プレート２及び外プレート４の表面に本発明の蓄熱剤を含む膜を形成した場合は、さらに良好にチェーンの昇温が抑制される。
【００５０】
そして、ローラを有しないブシュチェーンの場合も、外プレートの表面に蓄熱剤を含有する膜を形成することで、好ましくはピンとブシュとの間に蓄熱剤を含有する膜を形成することで、良好にピンとブシュとの摺動部に生じた熱が吸熱されて、潤滑剤の劣化が抑制され、良好にチェーンの摩耗伸びが抑制されることが推察される。
【００５１】
上述したように蓄熱剤組成物をシート状に形成し、摺動部に設けて膜を形成する場合も、上記と同様に良好にチェーンの摩耗伸びが抑制される。
図３は、蓄熱剤組成物からなるシート１１を外プレート４のピン５に巻き付けるようにしてピン５に嵌合する状態を示す斜視図である。
この場合、容易に膜を設けることができる。
【００５２】
さらに、蓄熱剤は前記実施例で挙げたものに限定されるものではなく、蓄熱剤として、例えばエリスリトール（相変化温度１２２℃）、Ｄ−マンニトール（相変化温度１６６℃）、ガラクチトール（相変化温度１８８℃）を使用することができ、これにより１００℃以上２００℃以下の環境下で、効率的な温度抑制効果を発揮するチェーンを得ることができる。
【００５３】
今回開示された実施の形態は、全ての点で例示であって、制限的なものではないと考えるべきである。本発明の範囲は、上述した意味ではなく、特許請求の範囲と均等の意味及び特許請求の範囲内での全ての変更が含まれることが意図される。
【符号の説明】
【００５４】
１  チェーン
２  内プレート
２ａ、４ａ  穴
３  ブシュ
４  外プレート
５  ピン
６  ローラ
７、８  膜
【図１】
2014206231.tif 000009
【図２】
2014206231.tif 000010
【図３】
2014206231.tif 000011